КОНСТРУКЦИЯ ПОЛОВ ПОДВАЛЬНЫХ ПОМЕЩЕНИЙ С ТЕПЛОВОЙ ИЗОЛЯЦИЕЙ ИЗ ПЕНОСТЕКОЛЬНОГО ЩЕБНЯ

Полезная модель относится к конструктивному решению полов подвальных помещений с теплоизоляционным слоем на основе пористого материала, а именно: пеностекольного щебня.
Известен теплоизоляционный мат, состоящий из тканевой оболочки, разделенной на отдельные секции, которые заполнены гранулированным пеностеклом без уплотнения (патент РФ №44699, МПК E04B 1/76, Р16b59/00, опубл. 27.03.2005).
Это устройство тепловой защиты из пеностекла является универсальным, легким и многоразового использования. Пеностекло обладает высокой прочностью 0,7-1,5 МПа. Коэффициент теплопроводности легкого и тяжелого пеностекла равен 0,06-0,08 Вт/(м·К). Так как гранулированное пеностекло изготавливается из отходов бытового и тарного стекла, применение его экономически и социально выгодно. Равномерно распределенная замкнуто-пористая структура с оплавленной поверхностью гранул делает его негигроскопичным материалом, не теряющим теплоизоляционных свойств во влажных условиях.
Недостатком теплоизоляционного мата является недостаточная технологичность для многих практических приложений, где требуется жесткость конструкции, в том числе при устройстве полов подвальных помещений.
Известна композиция для устройства полов, содержащия, об.%: гипс 32-36; древесные опилки 38-42; водный раствор алюмокалиевых квасцов 18-20; нарезанное на отрезки 5-15 мм капроновое волокно 6-8 (патент РФ №2431624, МПК C04B 28/14, C04B 16/06, C04B 18/26, E04F 15/08 опубл. 20.05.2010).
Недостатком композиции является наличие в составе гипса, что не позволяет использовать ее при устройстве полов подвальных помещений, где возможно воздействие влаги на конструкцию пола.
Наиболее близким по технической сущности к заявляемой полезной модели является конструкция, пола содержащая основание и моноблоки, образующие покрытие, несущий и теплоизоляционный слои, причем покрытие и несущий слой объединены и частично совмещены с образованием, по крайней мере, одного приповерхностного слоя повышенной плотности, толщина которого составляет 1,5-75% толщины моноблока, а несущий слой, в свою очередь, объединен и, по крайней мере, частично совмещен с теплоизоляционным слоем, который выполнен с переменной пористостью, нарастающей в направлении от покрытия к основанию (патент РФ №2144123, МПК E04F 15/02, E04B 1/76, опубл. 10.01.2000).
Данная конструкция нетехнологична для устройства тепловой изоляции полов, так как требует дополнительных затрат на формирование требуемого уклона.
Задачей настоящей полезной модели является разработка технологичной конструкции полов подвальных помещений с теплоизоляционным материалом, позволяющим, в процессе устройства теплоизоляционного слоя, без дополнительных затрат формировать, требуемый уклон.
Поставленная задача решается при помощи конструкции (рис. 1), состоящей из пеностекольного щебня (3), уложенного поверх плиты перекрытия (2) и укрытого сверху гидроизоляционным рулонным материалом (4). Покрытие пола: наливной пол (1) или керамическая плитка (7), устраивается поверх цементно-песчаной стяжки (6), отделенной от гидроизоляционного рулонного материала (4) полиэтиленовой пленкой (5).
Данная конструкция обеспечивает высокие параметры тепловой защиты, за счет низкого коэффициента теплопроводности пеностекольного щебня (в засыпке - 0,085 Вт/м·°C), а также возможностью формирования требуемого уклона за счет возможности использования пеностекольного щебня различной фракции.